(57)【要約】  【課題】汚液に対する好適な浮力を有した濾材、及び、汚液に対する好適な浮力を有した濾材の製造方法を提供する。  【解決手段】濾材が、ポリオレフィン樹脂内に、熱膨張性マイクロカプセルを加熱することにより形成された中空球状粒子を複数備えてなる発泡体を主体に構成されているものとした。【選択図】図１
2014200756.tif 000002
【特許請求の範囲】
【請求項１】
ポリオレフィン樹脂内に、熱膨張性マイクロカプセルを加熱することにより形成された中空球状粒子を複数備えてなる発泡体を主体に構成されていることを特徴とする濾材。
【請求項２】
前記中空球状粒子が、押出し機により前記熱膨張性マイクロカプセルを加熱することにより形成されたものである請求項１記載の濾材。
【請求項３】
前記ポリオレフィン樹脂が、低密度ポリエチレンである請求項１又は２記載の濾材。
【請求項４】
ポリオレフィン樹脂と複数の熱膨張性マイクロカプセルとを混合して混合物を得る混合工程と、
前記混合物を加熱することにより前記熱膨張性マイクロカプセルを膨張させて前記ポリオレフィン樹脂内に複数の中空球状粒子を形成した発泡材料を得るとともに、当該発泡材料を切断して複数の濾材を得る成形工程とを備えてなることを特徴とする濾材の製造方法。
【請求項５】
前記成形工程が、前記混合物を加熱することにより前記熱膨張性マイクロカプセルを膨張させて前記ポリオレフィン樹脂内に複数の中空球状粒子を形成した発泡材料を得る発泡工程と、冷却された前記発泡材料を切断し複数の濾材を得る切断工程とを備えている請求項４記載の濾材の製造方法。
【請求項６】
前記混合物に対する加熱が、押出側の端部に押出し成形用の金型を有した押出し機によって行われる請求項５記載の濾材の製造方法。
【請求項７】
前記押出し機を用いた前記発泡工程と、前記押出し機によって成形された連続成形体である前記発泡材料を冷却水槽で冷却する冷却工程と、冷却された前記発泡材料を切断して複数の濾材を得る前記切断工程とが連続して行われる請求項６記載の濾材の製造方法。
【請求項８】
前記ポリオレフィン樹脂が低密度ポリエチレンであり、この低密度ポリエチレン１００重量部中に前記複数の熱膨張性マイクロカプセル２〜６重量部を含んでいる請求項４、５、６又は７記載の濾材の製造方法。
【発明の詳細な説明】
【技術分野】
【０００１】
本発明は、汚水等の汚液を濾過するための濾材、及び、この濾材の製造方法に関する。
【背景技術】
【０００２】
従来から、汚水等の汚液を濾過するための濾材が知られている（例えば、特許文献１を参照）。
【０００３】
一般にこの種の濾材は、粒径が５〜１０ｍｍ程度の大きさをなしており、汚液に対して浮上し得る比重に設定されている。複数の濾材は、濾過システムの水槽内に大量に投入され、所定の箇所に浮上を阻止されて集積し、濾材層を形成する。そして、当該濾材層を汚液が通過することにより、液中に含まれている汚物が物理的に除去されるようになっている。
【０００４】
しかして、従来の濾材は、次のように、混合工程、発泡工程、シート形成工程、及び、打ち抜き工程を経て製造されているのが一般的である。
【０００５】
従来の「混合工程」では、ポリオレフィン樹脂に対し、アゾジカルボンアミドを主成分とした化学発泡剤（以下、単に「ＡＤＣＡ」という）や、重曹を用いた化学発泡剤（以下、単に「重曹」という）を添加して混合物を得る。
【０００６】
従来の「発泡工程」では、前記混合物を、所定のプレス用の金型を用いて加圧・加熱することにより、５倍発泡のブロック状の発泡材料（フォーム）を得る。当該ブロック状の発泡材料は、冷却用の棚等に移動され、一定の期間常温の環境で冷却に供される。
【０００７】
従来の「シート形成工程」では、前記ブロック状の発泡材料を、カッター等によりスライスすることにより、シート状をなす発泡体シートを形成する。
【０００８】
従来の「打ち抜き工程」では、当該発泡体シートを、プレス機により打ち抜き加工し、最終形態となる所定形状（直径約５〜１０ｍｍ）をなす複数の濾材を得る。
【０００９】
ところが、従来の濾材においては、所期の発泡が行われず長期間に亘って満足のできる浮力が生じない場合があった。
【００１０】
また、従来における濾材の製造方法では、前述したように複数の工程が必要であり、発泡工程をプレス用の金型を用いて行うことから、複数の工程を連続的に行うことができず、必ずしも効率的な製造方法であるとは言えなかった。
【００１１】
さらに、従来における濾材の製造方法では、最終形態となる所定形状の濾材を、プレス機を用いた打ち抜き工程を経て得るようにしている。このため、当該打ち抜き工程において不可避的に余剰部分が発生し、材料ロスが多くなってしまうという不具合があった。
【００１２】
しかも、打ち抜き工程における過大な圧縮に起因して、濾材内の独立気泡が破断してしまい、汚液を吸水し易い連続気泡構造が部分的に形成される等して濾材の浮力が低下してしまうという現象が生じることもあった。
【先行技術文献】
【特許文献】
【００１３】
【特許文献１】特開２００３−２９９９１０号公報
【発明の概要】
【発明が解決しようとする課題】
【００１４】
本発明は、以上のような事情に着目してなされたものであり、少なくとも、汚液に対する好適な浮力を有した濾材、及び、汚液に対する好適な浮力を有した濾材の製造方法を提供することを目的とする。
【課題を解決するための手段】
【００１５】
すなわち、本発明の濾材は、次の構成をなしている。
【００１６】
請求項１に記載の濾材は、ポリオレフィン樹脂内に、熱膨張性マイクロカプセルを加熱することにより形成された中空球状粒子を複数備えてなる発泡体を主体に構成されているものである。
【００１７】
このようなものであれば、濾材が熱膨張性マイクロカプセルを加熱することにより形成された中空球状粒子を複数備えた発泡体を主体に構成してなるので、発泡体の発泡が好適に行われ、汚液に対して好適な浮力を有するものとなる。
【００１８】
なお、ポリオレフィン樹脂としては、低密度ポリエチレン、中密度ポリエチレン、高密度ポリエチレン、直鎖状低密度ポリエチレン、超高分子量ポリエチレン等のポリエチレン、エチレンを主成分とするエチレン−プロピレン共重合体、エチレンを主成分とするエチレン−エチルアクリレート共重合体、ポリプロピレン、プロピレンを主成分とするエチレン−ポロピレン共重合体、プロピレンを主成分とするエチレン−プロピレン−ブテン３元共重合体、ポリブテン、エチレン−酢酸ビニル共重合体等が挙げられる。
【００１９】
請求項２に記載の濾材は、請求項１に係る構成において、前記中空球状粒子が、押出し機により前記熱膨張性マイクロカプセルを加熱することにより形成されたものである。
【００２０】
このようなものであれば、熱膨張性マイクロカプセルが、押出し機による押出し成形に伴って加熱されることにより、前記中空球状粒子が生成されるため、加熱温度の設定を押出し機によって好適に行うことができるものとなるとともに、上述したプレス機を用いたものにおける種々の不具合を解消し得るものとなる。
【００２１】
請求項３に記載の濾材は、請求項１又は２に係る構成において、前記ポリオレフィン樹脂が、低密度ポリエチレンであるものである。
【００２２】
このようなものであれば、密度の低い樹脂からなる発泡体が構成されるものとなるため、汚液に対して好適な浮力を備えたものとなる。
【００２３】
請求項４に記載の濾材の製造方法は、ポリオレフィン樹脂と複数の熱膨張性マイクロカプセルとを混合して混合物を得る混合工程と、前記混合物を加熱することにより前記熱膨張性マイクロカプセルを膨張させて前記ポリオレフィン樹脂内に複数の中空球状粒子を形成した発泡材料を得るとともに、当該発泡材料を切断して複数の濾材を得る成形工程とを備えてなる。
【００２４】
このようなものであれば、混合工程において、ポリオレフィン樹脂と複数のマイクロカプセルとを混合して混合物を得るようにしているため、汚液に対して好適な浮力を有した発泡体を得ることができる。
【００２５】
請求項５に記載の濾材の製造方法は、請求項４に係る構成において、前記成形工程が、前記混合物を加熱することにより前記熱膨張性マイクロカプセルを膨張させて前記ポリオレフィン樹脂内に複数の中空球状粒子を形成した発泡材料を得る発泡工程と、冷却された前記発泡材料を切断し複数の濾材を得る切断工程とを備えているものである。
【００２６】
請求項６に記載の濾材の製造方法は、請求項５に係る構成において、前記混合物に対する加熱が、押出側の端部に押出し成形用の金型を有した押出し機によって行われるものである。
【００２７】
このようなものであれば、押出し機によって発泡工程を行うことができるものとなり、しかも、押出成形用の金型（ダイ）を通過することにより発泡材料が所定形状に連続した紐状のものとなるため、その後の切断工程を簡易な構成にすることができるものとなる。
【００２８】
請求項７に記載の濾材の製造方法は、請求項６に係る構成において、前記押出し機を用いた前記発泡工程と、前記押出し機によって成形された連続成形体である前記発泡材料を冷却水槽で冷却する冷却工程と、冷却された前記発泡材料を切断して複数の濾材を得る前記切断工程とが連続して行われるものである。
【００２９】
このようなものであれば、押出し機に投入された混合物を、押出し機による押出成形を経て所定の外周縁形状を有した紐状の発泡材料とし、その後、冷却水槽により効率良く当該発泡材料を冷却し、当該冷却された紐状の発泡材料を切断することにより最終形態である複数の濾材を得るという複数の工程を連続して行うことができる。このため、比較的スピーディー且つ効率的に濾材を得ることができるものとなる。しかも、押出し機による押出成形により紐状の発泡材料を形成するため、発泡材料に余剰部分が発生することが殆ど無くなり、材料ロスが多くなってしまうという不具合を抑制するものとなる。
【００３０】
さらに、切断工程は、紐状の発泡材料を基本的には長手方向に対して直交する方向に所定間隔で切断することで足りる。このため、切断工程が大がかりになることが抑制されるものとなる。
【００３１】
また、切断工程においてプレス機を用いる場合と比べ、発泡材料に対して広く過大な圧縮が作用することが無いため、濾材内の独立気泡が切断工程において破断してしまうことが少ないものとなる。したがって、汚液を吸水し易い構造が発生し難く、浮力が好適に維持される濾材を提供することができるものとなる。
【００３２】
請求項８に記載の濾材の製造方法は、請求項４、５、６又は７に係る構成において、前記ポリオレフィン樹脂が低密度ポリエチレンであり、この低密度ポリエチレン１００重量部中に前記複数の熱膨張性マイクロカプセル２〜６重量部を含んでいるものである。
【００３３】
このようなものであれば、汚液に対する好適な浮力を有した発泡体を主体とする濾材を得ることができる。
【発明の効果】
【００３４】
以上説明したように、本発明によれば、少なくとも、熱膨張性マイクロカプセルを加熱することにより形成された中空球状粒子を複数備えてなり汚液に対する好適な浮力を有した濾材、及び、汚液に対する好適な浮力を有した濾材の製造方法を提供することができる。
【図面の簡単な説明】
【００３５】
【図１】本発明の一実施形態である濾材の斜視図。
【図２】同実施形態の濾材の正面図。
【図３】図２におけるＸ−Ｘ線断面図。
【図４】図３におけるＹ部分の概略拡大断面図。
【図５】同実施形態の一適用例を説明するための概略説明図。
【図６】同実施形態の濾材の製造方法を説明するための概略側面図。
【図７】図６における押出し機を拡大して示す概略側面図。
【図８】実施例１及び比較例１における重量増加率の測定結果を示す表。
【発明を実施するための形態】
【００３６】
本発明の一実施形態を、図１〜７を参照して説明する。
【００３７】
この実施形態は、本発明を、浮上濾材である濾材１に適用したものである。
【００３８】
濾材１は、図１〜４に示すように、正面視略Ｘ字状をなしたもので、正面視中央の交差部分における上下の外周面を曲面状に滑らかに連続させている。濾材１は、粒径が５〜１０ｍｍ程度の大きさをなしている。本実施形態に示す濾材１は、幅寸法（Ｗ）が約７ｍｍ、高さ寸法（Ｈ）が約６．４ｍｍ、奥行き寸法（Ｄ）が約５ｍｍに設定されている。
【００３９】
複数の濾材１は、図５に示すように、濾過システムＦにおける水槽内に大量に投入され、汚液ｓｅの通過経路中に配された網状のスクリーン部材ｎによって浮上が阻止されて集積し、濾材層ＦＳを形成する。しかして、汚液ｓｅは、濾過システムＦ内における濾材層ＦＳを通過し、汚物ｍｕが物理的に除去されるようになっている。
【００４０】
濾材１は、ポリオレフィン樹脂である低密度ポリエチレン（ＬＤＰＥ）１１内に、熱膨張性マイクロカプセル（図示せず）を加熱することにより形成された中空球状粒子１２を複数備えてなる発泡体ｈを主体に構成されている。本実施形態においては、発泡体ｈの中空球状粒子１２が、押出し機Ｐにより熱膨張性マイクロカプセルを加熱することにより形成されている。
【００４１】
熱膨張性マイクロカプセルは、粒子径が約１０〜１７μｍのものであり、外殻樹脂体に発泡剤（例えば、液状の炭化水素）を内包させている。熱膨張性マイクロカプセルは、所定の膨張温度に達すると、外殻樹脂体が軟化するとともに内包された発泡剤が気化膨張し、中空球状粒子１２に変形する。すなわち、熱膨張性マイクロカプセルが加熱されることにより形成された中空球状粒子１２は、中空ボール状のもので、中空の外殻樹脂体１２１と、この外殻樹脂体１２１の内部空間に満たされた気化膨張ガス１２２とを備えている。熱膨張後の熱膨張性マイクロカプセルである中空球状粒子１２は、真比重が０．０３ｇ／ｃｍ3、平均粒子径が４０μｍ、外殻樹脂体の厚さが０．１μｍとなっている。
【００４２】
濾材１は、前後に切断機により切断されることにより形成される平面状の切断端面１ａと、周囲に押出し機Ｐにより押出成形されることにより形成される押出し成形面１ｂを有している。
【００４３】
次いで、この濾材１の製造方法について、図６及び図７を参照して説明する。
【００４４】
濾材１の製造方法は、低密度ポリエチレン１１と複数の熱膨張性マイクロカプセルとを混合して混合物を得る混合工程（図示せず）と、混合物を加熱することにより熱膨張性マイクロカプセルを膨張させてポリオレフィン樹脂１１内に複数の中空球状粒子１２を形成した発泡材料ｇを得るとともに当該発泡材料ｇを切断して複数の濾材１を得る成形工程（ａ）とを備えてなる。より具体的には、成形工程（ａ）は、混合物を加熱することにより熱膨張性マイクロカプセルを膨張させてポリオレフィン樹脂１１内に複数の中空球状粒子１２を形成した発泡材料ｇを得る発泡工程ａ１と、冷却された発泡材料ｇを切断し複数の濾材１を得る切断工程ａ３とを備えている。
【００４５】
本実施形態では、図６に示すように、混合物に対する加熱が、押出側の端部に押出し成形用の金型（ダイ）ｐ１を有した押出し機Ｐによって行われている。しかして、図６に示す通り、成形工程（ａ）は、押出し機Ｐを用いた発泡工程ａ１と、押出し機Ｐの金型ｐ１を通過することによって成形された連続成形体である発泡材料ｇを冷却水槽ＷＴで冷却する冷却工程ａ２と、冷却された発泡材料ｇを切断して複数の濾材１を得る切断工程ａ３とを備えており、これらが連続して行われるようになっている。
【００４６】
なお、混合工程で得られた混合物は、ホッパローダ等によって自動的に押出し機Ｐのホッパーｐ２に投入することが可能である。
【００４７】
混合工程は、例えば、タンブラータンクを有したブレンド機（図示せず）等によって行われる。タンブラータンク内でポリオレフィン樹脂１１と熱膨張性マイクロカプセルとを混合して得られた混合物は、ホッパーローダー（図示せず）により押出し機Ｐのホッパーｐ２に輸送される。
【００４８】
本実施形態におけるポリオレフィン樹脂１１は低密度ポリエチレンである。そして、複数の熱膨張性マイクロカプセルは、低密度ポリエチレン１００重量部中に対して２〜６重量部に設定されている。熱膨張マイクロカプセルが、２重量部よりも小さい値に設定された場合には、ポリオレフィン樹脂１１内に所定数量の中空球状粒子１２が生成されず密度が高すぎて浮力が弱いものとなり、６重量部よりも大きい値に設定された場合には、中空球状粒子１２が数多く生成され過ぎてしまい密度が低すぎて濾材１の形状が安定しないものとなる。
【００４９】
発泡工程ａ１は、混合物を加熱することにより熱膨張性マイクロカプセルを膨張させてポリオレフィン樹脂１１内に複数の中空球状粒子１２を形成した発泡材料ｇを得るためのもので、成形工程（ａ）の一工程を構成するものである。発泡工程ａ１は、具体的には、押出し機Ｐによって行われる。
【００５０】
押出し機Ｐは、いわゆる単軸押出し機であり、材料を供給するためのホッパーｐ２と、ホッパーｐ２から供給された混合物を受け入れるシリンダｐ３と、シリンダｐ３内に配され混合物を押出して混練するスクリューｐ４と、押出側の端部に配され所定の外周形状を備えた連続成形体である発泡材料ｇを成形する金型（ダイ）ｐ１とを備えている。押出し機Ｐは、モータｐ５のトルクを減速機ｐ６を介してスクリューｐ４に伝達するようにしている。また、シリンダｐ３には、ヒータｐ７が取り付けられている。ヒータｐ７（Ｃ１〜Ｃ３）、ダイｐ１（Ｄ）、及び、アダプタｐ８（Ａ）は、図示しない温度制御盤により温度制御が行われる。
【００５１】
冷却工程ａ２は、押出し機Ｐの金型ｐ１を通過することによって成形された連続成形体である発泡材料ｇを冷却するためのもので、成形工程（ａ）の一工程を構成するものである。冷却工程ａ２は、具体的には、冷却水ｗｔを保持した冷却水槽ＷＴを通過させることにより行われる。この実施形態では、冷却工程ａ２は、長さ２００ｃｍの水槽本体を有する第一の冷却水槽ＷＴ１と、長さ２００ｃｍの水槽本体を有する第二の冷却水槽ＷＴ２のそれぞれに紐状の連続成形体である発泡材料ｇを順番に通過させることにより行われる。
【００５２】
なお、冷却水槽ＷＴは、単一のものであっても良い。本実施形態のように第一、第二の冷却水槽ＷＴ１、ＷＴ２に分割して発泡材料ｇの冷却を段階的に行うようにすると、紐状の連続成形体である発泡材料ｇの形状が安定し易いものとなるとともに、紐状の連続成形体である発泡材料ｇに過大な引っ張り力が作用して搬送過程で分断されてしまうことを好適に抑制するものとなる。
【００５３】
切断工程ａ３は、冷却された発泡材料ｇを切断し複数の濾材１を得るためのもので、成形工程（ａ）の一工程を構成するものである。切断工程ａ３は、具体的には、切断機Ｃｕにより紐状の発泡材料ｇを引き入れるとともに、発泡材料ｇを長手方向に対して直交する方向に所定間隔で切断することにより行われる。
【００５４】
以下、実施例及び比較例を挙げて、上記実施形態をさらに具体的に説明する。なお、本発明はこれらの実施例に限定されるものではないのはもちろんのことである。
【実施例１】
【００５５】
低密度ポリエチレン（商品：ノバテック（登録商標）ＹＦ３０、密度０．９２０ｇ／ｃｍ3、メルトフローレート１．１ｇ／１０ｍｉｎ、日本ポリエチレン株式会社製）１００重量部と、熱膨張性マイクロカプセル（商品：エクスパンセル（登録商標）、平均粒子径２８〜３８μｍ（乾燥未膨張）、膨張開始温度１２２〜１３２℃、最大膨張温度１９１〜２０４℃、ＴＭＡ−Ｄｅｎｓｉｔｙ＜６．５Ｋｇ／ｍ3、日本フィライト株式会社製）６重量部をタンブラータンクにて混合して混合物を得、スクリュー回転数４０ｒｐｍ、引取速度１３．５Ｈｚ、スクリュー電流計１２Ａ、吐出量１０ｋｇ／ｈｒの押出し機Ｐにより前記混合物をＣ１：１６０℃、Ｃ２：１６０℃、Ｃ３：２００℃、Ａ：２２０℃、Ｄ：２００℃の設定温度で加熱しつつ押出成形し、紐状をなす連続成形体である発泡材料ｇを成形し、しかる後に、第一、第二の冷却水槽ＴＷ１、ＴＷ２によって発泡材料ｇを冷却し、次いで、切断機Ｃｕにより発泡材料ｇを切断して濾材１を成形した。実施例１の濾材１の見かけ密度は、０．３１ｇ／ｃｍ3であった。
【実施例２】
【００５６】
熱膨張性マイクロカプセル４重量部に変えた以外は、実施例１と同じ配合及び同じ条件で濾材１を得た。実施例２の濾材の見かけ密度は、０．３７ｇ／ｃｍ3であった。
【実施例３】
【００５７】
熱膨張性マイクロカプセル２重量部に加え、発泡剤としてさらに炭酸水素ナトリウムのマスターバッチ（商品名：ポリスレンＥＥ４０５Ｆ、永和化成工業株式会社製）３．５重量部を追加した以外は、実施例１と同じ条件で濾材１を得た。実施例３の濾材の見かけ密度は、０．４ｇ／ｃｍ3であった。
【００５８】
次に、比較例１〜２を説明する。
【００５９】
＜比較例１＞
低密度ポリエチレン（商品：ノバテック（登録商標）ＹＦ３０、密度０．９２０ｇ／ｃｍ3、メルトフローレート１．１ｇ／１０ｍｉｎ、日本ポリエチレン株式会社製）１００重量部と、発泡剤としてＡＤＣＡのマスターバッチ（商品：パンスレンＨ７３１０、永和化成工業株式会社製）３重量部をタンブラータンクにて混合して混合物を得、スクリュー回転数３０ｒｐｍ、引取速度１２．０Ｈｚ、スクリュー電流計１４Ａ、吐出量８ｋｇ／ｈｒの押出し機Ｐにより混合物をＣ１：１６０℃、Ｃ２：１７０℃、Ｃ３：２８０℃、Ａ：２７０℃、Ｄ：２００℃の設定温度で加熱しつつ押出成形し、発泡材料を成形し、しかる後に、第一、第二の冷却水槽ＴＷ１、ＴＷ２によって発泡材料ｇを冷却し、次いで、切断機Ｃｕにより発泡材料を切断して比較例１の濾材を成形した。比較例１の濾材の見かけ密度は、０．５２ｇ／ｃｍ3であった。
【００６０】
＜比較例２＞
発泡剤を炭酸水素ナトリウムのマスターバッチ（商品名：ポリスレンＥＥ４０５Ｆ、永和化成工業株式会社製）３．５重量部に変えた以外は、比較例１と同じ条件で濾材を得た。比較例２の濾材の見かけ密度は、０．５８ｇ／ｃｍ3であった。
【００６１】
表１において、濾材の配合及び発泡条件を示す。
【００６２】
【表１】
2014200756.tif 000003
【００６３】
次いで、得られた濾材を水中に投入し、投入された時間に対する重量増加率を測定した。それらの結果を図８において示す。
【００６４】
図８に示されるように、実施例１においては、水中に投入してから６日後まで重量増加率が上昇し、６日後における重量増加率が０．１４７ｇ／ｃｍ3であり、その後、緩やかな上昇に転じて、重量増加率は０．１６５ｇ／ｃｍ3よりも低い値で推移した。
【００６５】
一方、比較例１においては、水中に投入してから１８日後まで重量増加率が上昇し、１８日後における重量増加率は０．１８４ｇ／ｃｍ3よりも低い値で推移した。すなわち、水になじんだ後における比較例１の濾材は、実施例１に係る濾材と比較して重量増加率が高く、浮力に劣るものであった。
【００６６】
以上詳述したように、本実施形態、及び、実施例に示す濾材１は、発泡剤としてマイクロカプセルを採用しているため、ポリオレフィン樹脂１１内に均質且つ確実に中空球状粒子１２を生成することができ、浮力に優れたものとなる。しかも、この濾材１の製造方法によれば押出し機Ｐを用いた押出成形によりマイクロカプセルを加熱するようにしているためマイクロカプセルを中空球状粒子１２に変化させるための温度設定が容易であり、安定した中空球状粒子１２の生成を行うことができるものとなる。また、本実施形態である濾材１の製造方法によれば、マイクロカプセルの含有量に応じて濾材１の密度を０．２０〜０．８０ｇ／ｃｍ3まで制御可能となるため、好適な浮力を備えた濾材１を容易に製造することができるものとなる。
【００６７】
なお、本発明は、以上に詳述した実施形態に限られるものではない。
【００６８】
濾材は、発泡体を主体に構成されているものであれば良く、発泡体とは異なる他の構成が含まれたものであっても良い。
【００６９】
濾材の製造方法は、上述した実施形態等に限定されるものではない。例えば、成形工程における混合物の加熱は、所定の金型を用いたプレスによって行うようにしても良い。また、発泡材料の切断は、プレスによる打ち抜きにより行うようにしても良い。しかしながら、本実施形態に説明するものであれば、材料のロスを低減し、効率良く最終形態となる濾材を得ることができるものとなっている。
【００７０】
冷却工程における冷却水槽の数は一つであっても良い。
【００７１】
濾材の具体的な形状については、種々の形状が考えられ、本実施形態に示すものに限定されないのはもちろんのことである。
【００７２】
その他、各部の具体的構成についても上記実施形態に限られるものではなく、本発明の趣旨を逸脱しない範囲で種々変形が可能である。
【符号の説明】
【００７３】
１…濾材
１１…ポリオレフィン樹脂
１２…中空球状粒子
ｈ…発泡体
【図１】
2014200756.tif 000004
【図２】
2014200756.tif 000005
【図３】
2014200756.tif 000006
【図４】
2014200756.tif 000007
【図５】
2014200756.tif 000008
【図６】
2014200756.tif 000009
【図７】
2014200756.tif 000010
【図８】
2014200756.tif 000011
【手続補正書】
【提出日】平成25年4月15日(2013.4.15)
【手続補正１】
【補正対象書類名】明細書
【補正対象項目名】００６２
【補正方法】変更
【補正の内容】
【００６２】
【表１】
2014200756.tif 000012